СПОСОБ ПОЛУЧЕНИЯ ВОЛОКНА И СПОСОБ ПОЛУЧЕНИЯ УГЛЕРОДНОГО ВОЛОКНА

3
3
3
1. Способ получения волокна, включающий выпуск из фильеры прядильного раствора, содержащего волокнообразующий полимер, растворенный в растворителе, сразу же обеспечение продвижения раствора в воздушную среду, и затем направление раствора в жидкость коагуляционной ванны для обеспечения коагулирования, где газофазный участок, сформированный в вертикальном направлении сверху вниз от поверхности выпуска фильеры до поверхности жидкости коагуляционной ванны, характеризуется расходом воздуха при расчете на единицу времени (Af), который удовлетворяет по отношению к количеству растворителя в прядильном растворе при расчете на единицу времени (As) в объеме газофазного участка (Vh) соотносительному выражению 0,0008 м≤Af/(As/Vh)≤0,0015 м, и среднечасовое значение абсолютной влажности в каждой из четырех точек на внешней периферии фильеры на газофазном участке составляет не более, чем 20 г/м.
2. Способ по п. 1, где относительное среднеквадратическое отклонение для скоростей набегающих воздушных потоков в четырех точках на внешней периферии фильеры на газофазном участке составляет не более чем 40%.
3. Способ по п. 1 или 2, где количество отверстий в фильере находится в диапазоне от не менее чем 2000 до не более чем 50000.
4. Способ по любому одному из пп. 1-3, где волокнообразующий полимер представляет собой акрилонитрильный сополимер.
5. Способ получения углеродного волокна, включающий получение по способу получения волокна по п. 4, проведение окислительной обработки в окисляющем газе при температуре в диапазоне от 200 до 300°С, и затем нагревание волокна в инертном газе при температуре не менее чем 1000°С.